(57)【要約】【課題】本発明は、ポリ乳酸系樹脂の分散性に優れ、粉砕が容易であり、かつ、環境保全に優れた静電荷像現像用トナーの製造方法を目的とする。【解決手段】本発明の静電荷像現像用トナーの製造方法は、結着樹脂１００質量部に対して１０〜５０質量部のポリ乳酸系樹脂を含有する結着樹脂、着色剤、離型剤を含むトナー原材料を密閉式混練機中で溶融混練し、得られた溶融混合物を冷却し、冷却固化した溶融混合物を粉砕することを特徴とする。【選択図】なし【特許請求の範囲】
【請求項１】
結着樹脂１００質量部に対して１０〜５０質量部のポリ乳酸系樹脂を含有する結着樹脂、着色剤、離型剤を含むトナー原材料を密閉式混練機中で溶融混練し、得られた溶融混合物を冷却し、冷却固化した溶融混合物を粉砕することを特徴とする静電荷像現像用トナーの製造方法。
【請求項２】
前記密閉式混練機が加圧型密閉式混練機であることを特徴とする請求項１に記載の静電荷像現像用トナーの製造方法。
【請求項３】
前記着色剤を結着樹脂１００質量部に対して２〜１０質量部含有し、かつ、該着色剤はマスターバッチ化していない顔料であることを特徴とする請求項１または２のいずれかに記載の静電荷像現像用トナーの製造方法。
【請求項４】
前記離型剤を結着樹脂１００質量部に対して２〜１５質量部含有することを特徴とする請求項１乃至３のいずれかに記載の静電荷像現像用トナーの製造方法。
【請求項５】
結着樹脂がポリエステル系樹脂であることを特徴とする請求項１乃至４のいずれかに記載の静電荷像現像用トナーの製造方法。
【発明の詳細な説明】
【技術分野】
【０００１】
本発明は、電子写真法、静電記録法等に用いられるポリ乳酸系樹脂を含有した静電荷像現像用トナーの製造方法に関する。
【背景技術】
【０００２】
一般に、電子写真方式の複写機やプリンターなどの画像形成装置は、光導電性を有する感光体上に潜像を形成し、その潜像にキャリアあるいは現像装置の一部を構成する帯電部材との摩擦により摩擦帯電電荷を得た絶縁性の静電荷像現像用トナーを静電気的に付着して現像し、次いで形成されたトナー画像を、普通紙、フィルムなどの転写媒体に転写した後、加熱、加圧、溶剤蒸気等により転写媒体上に定着させることにより複写画像ないしプリント画像を形成することを基本原理とするものである。
【０００３】
上記の静電荷像現像用トナーは、重合法や粉砕法等により製造されており、粉砕法による製造方法が古くから用いられてきた。粉砕法による製造方法によると、結着樹脂に着色剤、離型剤等を配合したトナー原材料を、混練機を用いて溶融混練し、その後、冷却し混合物を固化し、それを粉砕機で粉砕することで、静電荷像現像用トナーを得ることができる。
粉砕法によるトナーの製造方法のうち、溶融混練は押出機を利用する方法が広く用いられている（特許文献１、２参照）。
押出機を利用する方法では、混練した後、押し出しを行い、次の粉砕工程に進む。その際、押出機は、混練した混合物を連続的に押し出すことができる。その後、押し出された混練混合物を空気中で冷却し、その後、粉砕する。従って、本製造方法によると、連続生産できるため、生産性に優れている。
【０００４】
一方、トナー原材料の結着樹脂としては、ポリエステル系樹脂などの石油系樹脂が中心であった。しかしながら、近年の環境問題への対応の要請、特に二酸化炭素削減の要請から非石油系樹脂、特に、石油系樹脂とのコスト差が小さいポリ乳酸系樹脂を、トナー原材料として、利用することが検討されてきた。
しかしながら、ポリ乳酸系樹脂を含んだ混練混合物が強靭になり過ぎるため、混練、粉砕が困難であり、また、ポリ乳酸系樹脂は結晶性を有しており、そのため透明性が低く、単独ではトナーの結着樹脂としては利用しにくい。
そこで、ポリ乳酸系樹脂は、他の成分と混合することで、結着樹脂として利用することが検討されている（特許文献３参照）。
【特許文献１】特開平８−６９１２６号公報
【特許文献２】特開２０００−２８４５３６号公報
【特許文献３】特開２００４−９３８２９号公報
【発明の開示】
【発明が解決しようとする課題】
【０００５】
しかしながら、ポリ乳酸系樹脂を他の成分と混合する場合であっても、押出機を利用する方法では、押し出しを行う際に、押出機への負荷を軽減するために、ポリ乳酸系樹脂を含んだ混練混合物の流動性を確保しなければならず、混練を高温で行う必要がある。また、混練時の剪断及び分散による内部発熱等で混練混合物や押出機のスクリューの発熱が著しく、必要以上に高温になってしまい適切な温度設定ができなかった。そのため、流動性が高すぎて混練を十分に行うことができず、ポリ乳酸系樹脂と他の成分が十分に混練せず、ポリ乳酸系樹脂の分散性に優れたトナーが得られなかった。
本発明は、ポリ乳酸系樹脂の分散性に優れ、粉砕が容易であり、かつ、環境保全に優れた静電荷像現像用トナーの製造方法を目的とする。
【課題を解決するための手段】
【０００６】
本発明の静電荷像現像用トナーの製造方法は、結着樹脂１００質量部に対して１０〜５０質量部のポリ乳酸系樹脂を含有する結着樹脂、着色剤、離型剤を含むトナー原材料を密閉式混練機中で溶融混練し、得られた溶融混合物を冷却し、冷却固化した溶融混合物を粉砕することを特徴とする。
本発明の静電荷像現像用トナーの製造方法において、前記密閉式混練機が加圧型密閉式混練機であることが好ましい。
本発明の静電荷像現像用トナーの製造方法において、前記着色剤を結着樹脂１００質量部に対して２〜１０質量部含有し、かつ、該着色剤はマスターバッチ化していない顔料であってもよい。
本発明の静電荷像現像用トナーの製造方法において、前記離型剤を結着樹脂１００質量部に対して２〜１５質量部含有することが好ましい。
本発明の静電荷像現像用トナーの製造方法において、結着樹脂がポリエステル系樹脂であることが好ましい。
【発明の効果】
【０００７】
本発明の製造方法では、密閉式混練機を利用することで、ポリ乳酸系樹脂の分散性に優れ、粉砕が容易であり、かつ、環境保全に優れた静電荷像現像用トナーを得ることができる。
【発明を実施するための最良の形態】
【０００８】
次に本発明の製造方法についての一実施形態例を説明するが、本発明は本実施形態例に限定されるものではない。
トナー原材料には、少なくとも結着樹脂１００質量部中に、１０〜５０質量部のポリ乳酸系樹脂を用いる必要があり、２０〜３０質量部のポリ乳酸系樹脂を含有する結着樹脂がより好ましい。
結着樹脂１００質量部に対してポリ乳酸系樹脂の含有量が５０質量部より多い場合は、混練混合物が硬くなりすぎるので、混練しにくく、また粉砕しにくくなり、また、ポリ乳酸系樹脂の結晶性のために、透明性に優れないトナーしか得られない。ポリ乳酸系樹脂の含有量が１０質量部より少ない場合は、環境保全の効果が薄れてしまう。
ポリ乳酸系樹脂は、主に乳酸成分からなるものであり、乳酸ホモポリマーの他に、乳酸コポリマー、およびこれらのブレンドポリマーを含んでも良い。ポリ乳酸系樹脂の重量平均分子量は、一般に５万〜５０万である。
また、乳酸コポリマーは、乳酸モノマーまたは環状乳酸二量体と、これらに共重合可能な他の成分とが共重合したものである。このような他の成分としては、２個以上のエステル結合形成性の官能基を持つジカルボン酸、多価アルコール、ヒドロキシカルボン酸、ラクトン等、およびこれら種々の構成成分からなる各種ポリエステル、各種ポリエーテル、各種ポリカーボネート等が挙げられる。
【０００９】
また、ポリ乳酸系樹脂以外の結着樹脂としては、ポリエステル系樹脂、スチレン−（メタ）アクリル酸系共重合体樹脂、熱可塑性エラストマー、スチレン系樹脂、（メタ）アクリル酸系樹脂、オレフィン系樹脂（例えば、ポリエチレン、ポリプロピレンなどのα−オレフィン樹脂など）、ビニル系樹脂（例えば、ポリ塩化ビニル、ポリ塩化ビニリデンなど）、ポリアミド系樹脂、ポリエーテル系樹脂、ウレタン系樹脂、エポキシ系樹脂、ポリフェニレンオキシド系樹脂、テルペンフェノール樹脂、水添ロジン、環化ゴム、シクロオレフィン共重合体樹脂等が挙げられる。これらは、単独で、または２種以上組み合わせて使用できる。これらの中でも、トナーの画質特性、耐久性、生産性などの要求をバランスよく満たすことができるという観点から、ポリエステル系樹脂、スチレン−（メタ）アクリル酸系共重合体樹脂が好ましい。
【００１０】
トナー原材料には、着色剤、離型剤が含まれる。着色剤としては、以下のものが挙げられる。
ブラック用顔料としては、例えば、カーボンブラック、活性炭、低磁力磁性体が挙げられる。
マゼンタ用顔料としては、例えば、Ｃ．Ｉ．ピグメントレッド１、２、３、４、５、６、７、８、９、１０、１１、１２、１３、１４、１５、１６、１７、１８、１９、２１、２２、２３、３０、３１、３２、３７、３８、３９、４０、４１、４８、４９、５０，５１、５２、５３、５４、５５、５７、５８、６０、６３、６４、６８、８１、８３、８７、８８、８９、９０、１１２、１１４、１２２、１２３、１６３、２０２、２０６、２０７、２０９；Ｃ．Ｉ．ピグメントバイオレット１９；Ｃ．Ｉ．バットレット１、２，１０、１３、１５、２３、２９、３５等が挙げられる。
シアン用顔料としては、例えば、Ｃ．Ｉ．ピグメントブルー２、３、１５、１６、１７；Ｃ．Ｉ．バットブルー６；Ｃ．Ｉ．アシッドブルー４５等が挙げられる。
イエロー用顔料としては、例えば、Ｃ．Ｉ．ピグメントイエロー１、２、３、４、５、６、７、１０、１１、１２、１３、１４、１５、１６、１７、２３、６５、７３、７４、８３、９４、９７、１５５、１８０が挙げられる。
着色剤の量は、結着樹脂１００質量部に対し、通常２〜１０質量部であり、着色剤の分散性に優れたトナーを得るためには、３〜８質量部が好ましい。
また、本発明においては密閉式混練機を用いることで分散性を向上させることができるため、着色剤としては一般的に使用されている分散しやすく、取り扱いやすいマスターバッチ化した顔料の他にも、マスターバッチ化していない顔料（いわゆる生顔料）を使用することができる。
【００１１】
離型剤としては、ポリエチレンワックス、ポリプロピレンワックス、変性ポリエチレンワックスなどのポリオレフィン系ワックス；フィッシャートロプシュワックスなどの合成ワックス；パラフィンワックス、マイクロクリスタリンワックスなどの石油系ワックス；みつろう、鯨ろう等の動物系ワックス；カルナウバワックス、キャンデリラワックス、ライスワックス等の植物系ワックス；硬化ひまし油等の硬化油；モンタンワックス、オゾケライト、セレシン等の鉱物系ワックスが挙げられる。これらの離型剤は、単独で、または２種類以上組み合わせて用いることができる。
離型剤を含有していることで、耐オフセット性を向上させることができる。オフセットとは、熱ローラなどの加熱部材を使用して行われる接触加熱方式による定着工程において、加熱部材にトナー粒子が定着してしまい、この定着したトナーが転写媒体上に再転移して後続の画像を汚してしまう現象をいう。離型剤を含有することでトナー粒子のそのような定着を防止することができる。
【００１２】
離型剤の含有量は、結着樹脂１００質量部に対して、通常は２〜１５質量部程度であり、好ましくは２〜８質量部である。離型剤の含有量が１５質量部を超えると、製造工程で離型剤の再凝集がおこりやすくなり分散性が悪くなりやすい。一方、離型剤の含有量が２質量部未満では、耐オフセット性が悪化するおそれがある。
【００１３】
トナー原材料には、必要に応じて、帯電制御剤が含まれていることが好ましい。これにより、トナーの帯電を制御しやすくなる。
正帯電性の帯電制御剤としては、例えば、ニグロシンおよび脂肪酸金属塩等による変性物；トリブチルベンジルアンモニウム−１−ヒドロキシ−４−ナフトスルフォン酸塩、テトラブチルアンモニウムテトラフルオロボレート等の第四級アンモニウム塩；ジブチルスズオキサイド、ジオクチルスズオキサイド、ジシクロヘキシルスズオキサイド等のジオルガノスズオキサイド；ジブチルスズボレート、ジオクチルスズボレート、ジシクロヘキシルスズボレート等のジオルガノスズボレート；ピリジウム塩、アジン、トリフェニルメタン系化合物、カチオン性官能基を有する低分子量ポリマー等が挙げられる。これらの正帯電性の帯電制御剤は、単独で、または２種以上組み合わせて使用してもよい。これらの正帯電性の帯電制御剤の中でも、ニグロシン系化合物、第四級アンモニウム塩が好ましく用いられる。
【００１４】
負帯電性の帯電制御剤としては、例えば、アセチルアセトン金属錯体、モノアゾ金属錯体、ナフトエ酸あるいはサリチル酸系の金属錯体または塩等の有機金属化合物、キレート化合物、アニオン性官能基を有する低分子量ポリマー等が挙げられる。これらの負帯電性の帯電制御剤は、単独で、または２種類以上組み合わせて用いることができる。これらの負帯電性の帯電制御剤の中でも、サリチル酸系金属錯体、モノアゾ金属錯体が好ましく用いられる。
帯電制御剤の含有量は、結着樹脂１００質量部に対して、通常、０．１〜５．０質量部の範囲であり、好ましくは０．５〜３．０質量部である。
【００１５】
トナー原材料には、さらに必要に応じて、磁性粉が含まれていることが好ましい。磁性粉としては、例えば、コバルト、鉄、ニッケル等の金属；アルミニウム、銅、鉄、ニッケル、マグネシウム、スズ、亜鉛、金、銀、セレン、チタン、タングステン、ジルコニウム、その他の金属の合金；酸化アルミニウム、酸化鉄、酸化ニッケル等の金属酸化物；フェライト、マグネタイトなどが挙げられる。
磁性トナーの場合、磁性粉の含有量は、結着樹脂１００質量部に対して、通常、１０〜６０質量部、好ましくは２０〜４０質量部である。
【００１６】
トナー原材料には、さらに必要に応じて種々の添加剤、例えば、安定剤（例えば、紫外線吸収剤、酸化防止剤、熱安定剤など）、難燃剤、防曇剤、分散剤、核剤、可塑剤（フタル酸エステル、脂肪酸系可塑剤、リン酸系可塑剤など）、高分子帯電防止剤、低分子帯電防止剤、相溶化剤、導電剤、充填剤、流動性改良剤などが含まれていても良い。
【００１７】
本発明では、上記トナー原材料を密閉式混練機中で溶融混練し、溶融混練で得られた溶融混合物を冷却固化し、冷却固化した混合物を粉砕する。
【００１８】
次に、本発明の静電荷像現像用トナーの製造方法の溶融混練工程について説明する。
本発明では、密閉式混練機中で混練を行う。密閉式混練機であれば、押出機を利用する場合と異なり、ポリ乳酸系樹脂が含まれている比較的硬い混練混合物であっても、流動性を調整しながら、混練することができる。
また、密閉式混練機であれば、混練時の剪断及び分散による内部発熱等を原因とした混練混合物や混練機のロータの発熱も、ロータの回転数を下げることで抑制することができ、適切な温度設定を行うことができる。
本発明において、ポリ乳酸系樹脂混合物の混練は、６０〜２００℃で行うことが好ましく、さらに好ましくは８０〜１８０℃である。これにより、十分に混練され、ポリ乳酸系樹脂の分散性を良くすることができ、また、添加剤である着色剤や離型剤が適切に分散した混練混合物を得ることができる。混練を６０℃以下で行うと、ポリ乳酸系樹脂が十分溶融しきらず、十分に混練を行うことができない場合がある。またポリ乳酸系樹脂が十分溶融しないため、結着樹脂としての融着機能が十分発揮できず、着色剤などの添加剤が遊離しやすい。また、混練を２００℃以上で行うと、流動性が高くなりすぎて得られるポリ乳酸系樹脂の分散性が悪くなりやすく、また、添加剤である着色剤や離型剤の分散性が悪くなりやすい。
なお、本願における混練温度は混練機の設定温度でなく混練時の樹脂温度である。
【００１９】
本発明に使用する密閉式混練機は、上記の工程を行うことのできる装置であれば、どのような密閉式混練機でも良いが、加圧型密閉式混練機であることが好ましい。加圧しながら混練することにより、混練が進みやすくなり、また、混練混合物を高密度化しやすくなる。
密閉式混練機の具体的な例としては、モリヤマ社製の加圧型密閉式混練機ワンダーニーダー（特許第３５７４６１８号公報参照）、加圧型密閉式混練機（モリヤマ社製  商品名：「加圧型ニーダーＤＳ３−２０型」）が挙げられる。
当該混練機は冷却能力に優れているので、混練中は適切な温度調整が可能となり、トナーのポリ乳酸系樹脂の分散性、着色剤や離型剤の分散性を向上させやすい。
【００２０】
その後、混練混合物を冷却固化し、粉砕機により粉砕する。ポリ乳酸系樹脂の分散性が十分であることにより粉砕を容易に行うことができ、静電荷像現像用トナーを得ることができる。用いる粉砕機には特に制限はなく、例えば、ジェット式微粉砕機、機械式微粉砕機などが挙げられる。
その後、分級機により分級することが好ましい。それにより、粒径が均一の静電荷像現像用トナーを得ることができる。また、用いる分級機にも特に制限はなく、例えば、風力分級機などが挙げられる。
【００２１】
本発明の製造方法では、密閉式混練機を利用することで、ポリ乳酸系樹脂の分散性に優れ、かつ、環境保全に優れた静電荷像現像用トナーを得ることができる。
【実施例】
【００２２】
以下、本発明の実施例を説明するが、本発明はこれらの実施例に限定されるものではない。
【００２３】
まず、下記のようにポリ乳酸系樹脂を合成した。
予め公知の方法により作製した原料ラクチド（ＬＬ−ラクチド９５ｍｏｌ％、ｍｅｓｏ―ラクチド５ｍｏｌ％）に、触媒としてオクチル酸錫を０．１０質量％、反応開始剤としてドデシルアルコールを０．１５質量％添加した後、１００℃がら２００℃まで徐々に昇温しながら重合を行った。次に、作製した重合体を１００℃、５Ｔｏｒｒの減圧下にて４８時間静置して残存するラクチドを脱揮してポリ乳酸形成分解性樹脂Ｘを得た。
【００２４】
＜実施例１＞
そして、結着樹脂として、
ポリ乳酸系樹脂（ガラス転移温度（Ｔｇ）：５３．２℃、流動開始温度（Ｔｉ）／フロー軟化温度（Ｔｍ）：１５３℃／１７０℃、数平均分子量（Ｍｎ）：５７０００、重量平均分子量（Ｍｗ）：１２５０００、残存ラクチド濃度４８０ｐｐｍ、Ｌ／Ｄ構成モル比：Ｌ（モル％）／Ｄ（モル％）＝９１．８（モル％）／８．２（モル％））２７．０３質量部
ポリエステル樹脂Ａ（ガラス転移温度（Ｔｇ）：６９℃、フロー軟化温度：１６０℃、数平均分子量（Ｍｎ）：５３００、重量平均分子量（Ｍｗ）：１５１７００）１５．７５質量部
ポリエステル樹脂Ｂ（ガラス転移温度（Ｔｇ）：６４℃、フロー軟化温度：９９℃、数平均分子量（Ｍｎ）：２２００、重量平均分子量（Ｍｗ）：５８００）４７．３２質量部
着色剤として、
マゼンダ顔料（大日精化工業社製  商品名：「レッド．Ｎｏ８」）４．５質量部
離型剤として、
ワックス（日本油脂社製  商品名：「ＷＥＰ−８」）４．５質量部
帯電制御剤として、
ホウ素錯体粒子（日本カーリット社製  商品名：「ＬＲ−１４７」）０．９質量部
以上の原料を加圧型密閉式混練機（モリヤマ社製  商品名：「加圧型ニーダーＤＳ３−２０型」）を用いて混練機の設定温度を１５０℃として、ローター回転数３０ｒｐｍで３０分溶融混練し、混練混合物を得た。
したがって、結着樹脂１００質量部中に含有するポリ乳酸系樹脂Ｘの質量部は、
２７．０３×１００／（２７．０３＋１５．７５＋４７．３２）＝３０
であった。
【００２５】
得られた混練混合物の一部を採取して直ちに混練時の樹脂温度の測定したところ１５３℃であった。
＜分散性＞
また、混練混合物の一部を光学顕微鏡を用いて断面観察を行い、ポリ乳酸系樹脂、着色剤および離型剤の分散性を評価した。
具体的には、ポリ乳酸系樹脂の分散性は、ポリ乳酸系樹脂の最も大きな塊のドメイン径を測定して５μｍ未満であれば○、５μｍ以上であれば×と評価した。
着色剤の分散性は、顔料の最も大きい塊のドメイン径を測定して３μｍ未満であれば○、３μｍ以上６μｍ未満であれば△、６μｍ以上であれば×と評価した。
また、離型剤の分散性は、離型剤の最も大きい塊のドメイン径を測定して５μｍ未満であれば○、５μｍ以上１０μｍ未満であれば△、１０μｍ以上であれば×と評価した。
次いで、混練機の設定温度を２０℃として、５分間混練した後に停止し、１０分間放置した。
【００２６】
次いで、得られた混練混合物をハンマーミル（ホソカワミクロン製）で粗粉砕し、さらに粉砕圧５ｋｇ／ｃｍ２、フィード量２ｋｇ／時の条件でジェットミル（ＰＪＭ−１、日本ニューマッチク工業社製）を用いて粉砕品を得た。粉砕品により粉砕性を評価した。そして、風力分級機である気流式分級機で分級して、体積平均粒径が８μｍのトナー母体粒子を得た。
粉砕性の評価を以下のように行った。
＜粉砕性＞
粉砕品の体積平均粒子径および個数分布を粒度分布測定装置（マルチザイザーＩＩ、ベックマン・コールター社製）を用いて測定し、次の基準で粉砕性を評価した。
○：体積平均粒子径が１０μｍ未満で、かつ、５μｍ以下の粒子が５０個数％未満
△：体積平均粒子径が１０μｍ未満で、かつ、５μｍ以下の粒子が５０個数％以上
×：体積平均粒子径が１０μｍ以上
【００２７】
次に、得られたトナー母体粒子に、
疎水性シリカ（日本エアロジル社製  商品名：「ＲＹ−５０」、体積平均粒径４０ｎｍ）０．３質量部、
疎水性シリカ（ワッカーケミカル社製  商品名：「Ｈ２０００／４Ｍ」、体積平均粒径１０ｎｍ）１質量部、
を添加し、ヘンシェルミキサーで周速４０ｍ／ｓｅｃで１０分間混合して、実施例１のトナーを得た。
【００２８】
＜比較例１＞
結着樹脂として
ポリ乳酸系樹脂Ｘ：５４．０６質量部
ポリエステル樹脂Ａ：９．０質量部
ポリエステル樹脂Ｂ：２７．０４質量部
を用いたことを除き、実施例１と同様にして比較例1のトナーを得た。
したがって、結着樹脂１００質量部中に含有するポリ乳酸系樹脂Ｘの質量部は、
５４．０６×１００／（５４．０６＋９．０＋２７．０４）＝６０
であった。
なお、混練時の樹脂温度は１４９℃であった。
【００２９】
＜比較例２＞
加圧型密閉式混練機（モリヤマ社製  商品名：「加圧型ニーダーＤＳ３−２０型」に代えて二軸押出機（池貝社製  商品名：「ＰＣＭ３０」）を用いた。また、混練機の設定温度は１００℃とした。その他は、実施例１と同様にして比較例２のトナーを得た。
なお、比較例１の加圧型密閉式混練機は、ブレード内に冷却水を循環させることができないものである。
なお、混練時の樹脂温度は１４０℃であった。
実施例および比較例の主な条件、測定結果を表１に示す。
【００３０】
【表１】
2008250171.tif 000002
【００３１】
＜評価結果＞
表１に示されるように、実施例１では、ポリ乳酸系樹脂の分散性に優れ、粉砕が容易であり、かつ、ポリ乳酸径樹脂を用いることで環境保全に優れた静電荷像現像用トナーを製造することができた。また、当該トナーは、着色剤および離型剤の分散性にも優れるものであった。
実施例１のトナーを実際に非磁性一成分プリンタを用いて印字したところ、顔料の発色が良く、光沢のある高品質の画像が得られ、耐融着性および保存性に優れるものであり、実用上問題はなかった。
これに対し、比較例１では、ポリ乳酸系樹脂、着色剤、離型剤の分散性が不十分で、粉砕が困難なトナーしか得られなかった。
比較例１のトナーを実際に非磁性一成分プリンタを用いて印字したところ、現像ローラや帯電ブレードに融着が発生して、画像欠陥が生じ、実用上問題があった。
また、比較例２では、ポリ乳酸系樹脂、離型剤の分散性が不十分、着色時の分散性がやや不十分で、粉砕が困難なトナーしか得られなかった。
比較例２のトナーを実際に非磁性一成分プリンタを用いて印字したところ、現像ローラや帯電ブレードに融着が発生して、画像欠陥が生じ、実用上問題があった。